FR 2456074 A1 19801205 FR 7912367 A 19790509 L'objet de l'invention concerne un produit pour le traitement des eaux. Il est destiné au traitement des eaux résiduaires, urbai #nes et des boues des stations d'épuration et autres applicatons équivalentes. Suivant les procédés connus on traite les eaux résiduaires soit par des procédés physico-chimiques, soit biologiques ou les deux combines ensembles. Pour les traitements physico-chimiques, on injectait un lait de chaux éteinte dans les eaux chargées de matières en sus pension. Ces eaux étaient au paravant additionnées de chlorure ferrique afin d'obtenir une décantation de celle -ci et la fermentation deboues filtrables éventuellement réadditionnées de lait de chaux. Le dosage est de 25 à 30 X de Ca (oH)2 en poids par rapport aux matières en suspension; Le lait de chaux pouvant avoir une concentration de 80 gr/litre, toujours en Ca (oH)2. Dans le procédé biologique on procédait toujours avec une adjonction de lait de chaux éteinte dans les boues déjà additionnées de chlorure ferrique pour favoriser la décantation et aider à la filtration. Le dosage est équivalent à celui du procédé physico-chimique. L'addition de chaux éteinte permet la précipitation des métaux lourds en même temps que la stabilisation des boues ainsi que le blocage des fermentations par élévation du PH. Le produit suivant l'invention améliore le rendement, permet d oauymenter la capacité de stockage de 50 %, de diminuer les frais de transport et la vitesse de rotation ainsi que le dimensionnement des appareillages destinés à la fabrication du lait de chaux. Il est constitué par lapplication nouvelle de la chaux vive ou l'oxyde de calcium moulu 0/90 microns par ajout direct dans ltèau. be produit à savoir l'oxyde de calcium est constitué par les agents suivants : - SiO2 = 0,25 C02 = 1,32 - - R203 = 0,20 S = 0,025 . CaO = 97,19 Av.CaO = 96,00 - MgO = 0,54 Cl = 0,000 - P.F. - 1,85 Na = 0,010 2 Caractéristiques physiques :: Poids spécifique = 3,27 Densité sèche = 0.8 à 0,9 Surface Blaine = 6.300 à 6.400 cm2/g 3 Granulométrie Refus à 0,100 mm = O à 1% Refus à 0,090 mm = 4 X Refus à 0,080 mm - 8 % On l'utilise de la façon suivante à titre d'exemple non limitatif. On mélange 150 gr de chaux vive dans 600 gr d'eau à la température de 20 . La concentration du lait peut aller bien au delà de celle obtenue actuellement soit 200 gr/litre. A cette concentration la température du lait obtenu se stabilise à 10 mn vers 80 C, deci pour une concentration maRimale- La mouture de la chaux vive jusqu'à la granulométrie de 0/90 s'effectue industriellement et se présente sous la forme d' une poudre blanche livrable soit en vrac, soit conditionnée. Oh diminue ainsi par rapport aux prodiits;utilRsés jusqu, d ce jour, les frais de transport d'au moins 25 X, car la chaux hydratée contient un minimum de 25 X d'eau. De plus on obtient avec ce produit nouveau pour cette ap plication, une suspension ou les macles sont nettement plus fines (10 fois) que celles obtenues à partir de la chaux éteinte. Enfin l'état de finesse des produits obtenus mis en suspension dans le lait permet d'augmenter les rendements de l'al- calitité du lait et la porosité des boues. Toutefois les dosages et finesses de granulométrie pourt ront varier dans la limite des équivalents, sans changer pour cela la conception générale de l'invention qui vient d'être dé crite. REVENDICATIONS 1- Produit pour le traitement des eaux résiduaires, urbaines et des boues de stations d'épuration, améliorant le rendement, augmentant la capacité de stockage, réduisant les prix de transport et le dimensionnement des appareillages se caractérisant par lwapplication nouvelle de la chaux vive ou oxyde de calcium moulu d 0/90 Microns. 2 Produit suivant la revendication 1 se caractérisant par le fait que ltoxyde de calcium est constitué par : - SiO2 = 0,25 % CO2 = 1,32 % - R203 = 0,20 % S = 0.025 % - CaO 3 97,19 % Cl = 0,000 % - MgO = 0,54 X Na = 0,010 % ~Perte au feu= 1,85 X Chaux disponible - 96,00 X 3- Caractéristiques physiques : Poids spécifique 3 3,27 Densité sèche =0,8 à 0,9 Surface blaine = 6.300 à 6400 cm2/g 3- Granulométrie : : Refus à 0,100 mm =0 à % Refus à 0,090 mm =4 % Refus à 0,080 mm =8 % 3- Produit suivant la revendication 1 s'utilisant par mélange de 150 gr de chaux vive dans 600 gr d'eau à li tempérade 20- pour concentration maximale. 4- Produit suivant la revendication 1 se caractérisant par le fait que le dosage pour la fabrication du lait de chaux est de 19 b 20 % de CaO en poids par rapport aux matières en sus- pension pour une demande de 25 à 30 % de Ca (oH)2. Feuillets 3 ST CHAUX DE PROVENCE (Sar1) p. PON Par Procuratio".